СПОСОБ УКРЕПЛЕНИЯ СТРУКТУР С НЕРОВНОЙ ПОВЕРХНОСТЬЮ ИЗ КАМНЯ И БЕТОНА

1. Способ укрепления неровной каменной или бетонной поверхности, содержащий этапы, на которых:
a) наносят отверждаемый пенистый состав на по меньшей мере часть поверхности, при этом упомянутая поверхность выбрана из группы, состоящей из неровной каменной поверхности, неровной бетонной поверхности и их сочетаний, и при этом упомянутый отверждаемый пенистый состав содержит смесь полиизоцианатного компонента пенистого состава и полиольного компонента пенистого состава;
b) по меньшей мере частично отверждают отверждаемый пенистый состав для образования пенистого слоя, и при этом по меньшей мере часть пенистого слоя скрепляется с поверхностью;
c) наносят отверждаемый укрепляющий состав на по меньшей мере часть пенистого слоя, и при этом отверждаемый укрепляющий состав содержит полиизоцианатный компонент укрепляющего состава и полиаминный компонент укрепляющего состава; и
d) по меньшей мере частично отверждают отверждаемый укрепляющий состав для формирования укрепляющего слоя, и при этом по меньшей мере часть укрепляющего слоя скрепляется с пенистым слоем.
2. Способ по п.1, отличающийся тем, что поверхность является частью шахты.
3. Способ по п.2, отличающийся тем, что упомянутая часть шахты выбрана из группы, состоящей из стены, потолка, лица и их сочетаний.
4. Способ по п.1, отличающийся тем, что нанесение составов на этапах (а) и (с) содержит напыление.
5. Способ по п.1, отличающийся тем, что отверждаемый пенистый состав дополнительно содержит воду к количестве 0,5% по весу до 5% по весу.
6. Способ по п.1, отличающийся тем, что этап (b) содержит нагревание по меньшей мере части отверждаемого пенистого состава до температуры в диапазоне от примерно 90°C до примерно 115°C.
7. Способ по п.6, отличающийся тем, что этап нагревания содержит экзотермическую реакцию внутри отверждаемого пенистого состава.
8. Способ по п.7, отличающийся тем, что пенистый слой имеет структурную корку.
9. Способ по п.1, при котором отверждаемый укрепляющий состав дополнительно содержит вещество, повышающее текучесть.
10. Способ по п.1, отличающийся тем, что укрепляющий слой имеет модуль растяжения по меньшей мере 20 МПа, измеренный по методу ASTM D412-06ae2.
11. Способ по п.1, отличающийся тем, что укрепляющий слой имеет растяжимость в процентах, составляющую по меньшей мере 200, измеренную по методу ASTM D412-06ae2.
12. Способ по п.1, отличающийся тем, что укрепляющий слой имеет прочность на растяжение, составляющую по меньшей мере 122 кН/м, измеренную по методу ASTM D624-00(2007).
13. Поверхность, на которой выполнено покрытие способом по любому из предшествующих пунктов.
14. Композит, содержащий:
(a) поверхность шахты;
(b) пенистый слой, скрепленный по меньшей мере с частью упомянутой поверхности, и при этом упомянутый пенистый слой содержит полиуретан; и
(c) укрепляющий слой, скрепленный по меньшей мере с частью упомянутого пенистого слоя, и при этом упомянутый укрепляющий слой содержит полимочевину;
и при этом упомянутая поверхность является частью шахты, выбранной из группы, состоящей из стены, пола, потолка и их сочетаний.
3
3
15. Композит по п.14, отличающийся тем, что пенистый слой имеет плотность в диапазоне от примерно 40 кг/м до примерно 144 кг/м.
16. Композит по п.14 или 15, отличающийся тем, что укрепляющий слой имеет модуль растяжения по меньшей мере 20 МПа, измеренный по методу ASTM D412-06ae2.
17. Композит по п.14 или 15, отличающийся тем, что укрепляющий слой имеет растяжимость в процентах, составляющую по меньшей мере 200, измеренную по методу ASTM D412-06ae2.
18. Композит по п.14 или 15, отличающийся тем, что укрепляющий слой имеет прочность па растяжение, составляющую по меньшей мере 122 кН/м, измеренную по методу ASTM D624-00(2007).